(57)【要約】【課題】本発明は、ドーピング部との接触抵抗が減少し、バルク寿命（bulk lifetime）が改善された太陽電池及びその製造方法を提供する。【解決手段】本発明の太陽電池は、第１導電型の基板と、基板の第１面（first surface）に位置し、第１導電型とは異なる第２導電型の不純物を含有する第１ドーピング部と、第１ドーピング部と電気的に接続された第１電極部を含み、第１電極部は熱硬化性樹脂と、この樹脂内に分散された第１導電性粒子と、第２導電性粒子を含み、第２導電性粒子は、第１導電性粒子に比べて高い仕事関数を有し、第１ドーピング部と接触する界面にシリサイドを形成する。【選択図】図２
2014229904.tif 000002
【特許請求の範囲】
【請求項１】
第１導電型の基板と、
前記基板の第１面に位置し、第１導電型とは異なる第２導電型の不純物を含有する第１ドーピング部と、
前記第１ドーピング部と電気的に接続された第１電極部と
を含み、 
前記第１電極部は、熱硬化性樹脂と、前記樹脂内に分散された第１導電性粒子と、第２導電性粒子とを含み、前記第２導電性粒子は、前記第１導電性粒子に比べて高い仕事関数を有し、前記第１ドーピング部と接触する界面にシリサイドを形成する太陽電池。
【請求項２】
前記第１導電性粒子は、
銀（Ａｇ）から構成され、前記第２導電性粒子は、ニッケル（Ｎｉ）から構成される、請求項１記載の太陽電池。
【請求項３】
前記第１ドーピング部と接触する界面に形成されたシリサイドがニッケルシリサイドから構成される、請求項２記載の太陽電池。
【請求項４】
前記ニッケルは、
銀とニッケルを合わせた全重量に対して１５重量％〜２５重量％の比率で含有される、請求項２記載の太陽電池。
【請求項５】
前記ニッケルは、
２μｍ〜１０μｍの大きさを有する、請求項２記載の太陽電池。
【請求項６】
前記熱硬化性樹脂は、
モノマー系のエポキシ樹脂またはアクリル樹脂を含む、請求項１記載の太陽電池。
【請求項７】
前記第１ドーピング部は、
エミッタ部から形成される、請求項１記載の太陽電池。
【請求項８】
前記エミッタ部には誘電層が形成される、請求項７記載の太陽電池。
【請求項９】
前記第１電極部は、第１方向に延長された複数の第１フィンガー電極と、前記第１フィンガー電極と交差する第２方向に延長された複数の第２バスバー電極を含む、請求項８記載の太陽電池。
【請求項１０】
前記基板の第１面の反対側に位置する第２面に位置し、前記第１導電型の不純物を前記基板に比べて高濃度で含有する第２ドーピング部と、
前記第２ドーピング部と電気的に接続された第２電極部と
をさらに含み、 
前記第２電極部は、前記第１導電性粒子、前記第２導電性粒子、前記シリサイド及び前記熱硬化性樹脂を含む、請求項１記載の太陽電池。
【請求項１１】
前記第２ドーピング部は後面電界部で形成される、請求項１０記載の太陽電池。
【請求項１２】
前記後面電界部には、誘電層が形成される、請求項１１記載の太陽電池。
【請求項１３】
前記第２電極部は、前記第１方向に延長された複数の第２フィンガー電極と前記第２フィンガー電極と交差する第２方向に延長された複数の第２バスバー電極を含む、請求項１２記載の太陽電池。
【請求項１４】
第１導電型を有する基板の第１面に前記第１導電型とは異なる第２導電型の不純物を含有する第１ドーピング部を形成する段階と、
前記第１ドーピング部の一部を露出する開口部を備える誘電層を前記第１ドーピング部上に形成する段階と、
熱硬化性樹脂、前記樹脂内に分散された第１導電性粒子と、前記樹脂内に分散され、前記第１導電性粒子に比べて高い仕事関数を有する第２導電性粒子を含む電極ペーストを前記開口部を介して露出された前記第１ドーピング部に印刷する段階と、
前記電極ペーストを熱処理して硬化する段階と、
前記第２導電性粒子と、前記第１ドーピング部が接触する界面にシリサイドを形成する段階と
を含む太陽電池の製造方法。
【請求項１５】
前記第１導電性粒子として、銀（Ａｇ）を使用し、前記第２導電性粒子としてニッケル（Ｎｉ）を使用する、請求項１４記載の太陽電池の製造方法。
【請求項１６】
前記シリサイドを形成する段階は、前記ニッケルから構成された第２導電性粒子を利用して、前記第２導電性粒子が、前記第１ドーピング部と接触する界面にニッケルシリサイドを形成する段階を含む、請求項１５記載の太陽電池の製造方法。
【請求項１７】
２３０℃〜２６０℃の温度で前記電極ペーストを熱処理して硬化する、請求項１６記載の太陽電池の製造方法。
【請求項１８】
前記ニッケルシリサイドを形成する段階は、前記基板を３５０℃〜４００℃の温度に加熱することを含む、請求項１７記載の太陽電池の製造方法。
【請求項１９】
前記第１ドーピング部をエミッタ部で形成する、請求項１４記載の太陽電池の製造方法。
【発明の詳細な説明】
【技術分野】
【０００１】
本発明は、太陽電池及びその製造方法に関する。
【背景技術】
【０００２】
光電変換効果を利用して光エネルギーを電気エネルギーに変換する太陽光発電は、クリーンエネルギーを得るための手段として広く利用されている。そして、太陽電池の光電変換効率の向上に伴って、個人住宅でも、複数の太陽電池モジュールを利用する太陽光発電システムが設置されている。
【０００３】
通常の太陽電池は、基板と基板とｐ−ｎ接合を形成するエミッタ部を含み、基板の一方の面を介して入射された光を利用して電流を発生させる。
【発明の概要】
【発明が解決しようとする課題】
【０００４】
本発明の目的は、ドーピング部との接触抵抗が減少され、バルク寿命（bulk lifetime）が改善された太陽電池及びその製造方法を提供することにある。
【課題を解決するための手段】
【０００５】
本発明の太陽電池は、第１導電型の基板と、基板の第１面（first surface）に位置し、第１導電型の反対である第２導電型の不純物を含有する第１ドーピング部と、第１ドーピング部と電気的に接続された第１電極部を含み、第１電極部は、第１導電性粒子と、それと前記第１導電性粒子に比べて高い仕事関数を有し、第１ドーピング部と接触する界面にシリサイドを形成する第２導電性粒子を含む。
【０００６】
一例として、第１導電性粒子は銀（Ａｇ）から構成され、第２導電性粒子は、ニッケル（Ｎｉ）から構成することができる。この場合、ｐ+ドーピング部と接触する界面に形成されたシリサイドは、ニッケルシリサイドで有り得る。
【０００７】
第１電極部は熱硬化性樹脂をさらに含むことができ、熱硬化性樹脂は、モノマー（monomer）系のエポキシ（epoxy）樹脂またはアクリル（acrylic）樹脂で有り得る。
【０００８】
第１ドーピング部はエミッタ部から形成され得、第１電極部が位置しない領域のエミッタ部には誘電層が形成され得る。
【０００９】
第１電極部は、第１方向に延長された複数のフィンガー電極とフィンガー電極と交差する複数のバスバー電極を含むことができる。
【００１０】
本発明の実施形態に係る太陽電池の製造方法は、第１導電型を有する基板の第１面に第１導電型の反対である第２導電型の不純物を含有する第１ドーピング部を形成する段階と、第１ドーピング部の一部を露出する開口部を備えた誘電層を第１ドーピング部上に形成する段階と、樹脂、樹脂内に分散された第１導電性粒子と、樹脂内に分散され、第１導電性粒子に比べて高い仕事関数を含む電極ペーストを開口部を介して露出された第１ドーピング部に印刷する段階と電極ペーストを低温工程で熱処理して硬化する段階と、第２導電性粒子と、第１ドーピング部が接触する界面にシリサイドを形成するする段階を含むことができる。
【００１１】
ここで、第１導電性粒子としては、銀（Ａｇ）を使用し、第２導電性粒子としては、ニッケル（Ｎｉ）を使用することができる。
【００１２】
第２導電性粒子が第１ドーピング部と接触する界面にはニッケルシリサイドを形成することができる。
【００１３】
第１ドーピング部をエミッタ部で形成することができる。
【発明の効果】
【００１４】
一般的に、太陽電池では、アルミニウム（Ａｌ）を含有する銀ペースト（Ａｇ paste）を印刷、乾燥及び硬化して電極部を形成しており、銀ペーストを硬化する際に発生するガラスフリット（glass frit）のエッチング作用によって導電性粒子（銀及びアルミニウム）を基板と反対の導電型を有するドーピング部と接触させている。
【００１５】
しかし、アルミニウムが含有された銀ペーストを用いて電極部を形成する際には、約８００℃〜９００℃の温度で熱処理を行う高温プロセスを使用しなければならない。
【００１６】
したがって、基板を構成するシリコンバルク（silicon bulk）の内部の欠陥（defect）が増加して寿命（life time）が減少し、開放電圧と短絡電流密度が減少する問題がある。
【００１７】
このような問題を改善するために、最近では樹脂（resin）をバインダー（binder）として使用した低温硬化型銀ペースト（curing Ag paste）を用いて電極部を形成する方法が開発された。
【００１８】
ところで、低温硬化型銀ペーストを使用する場合には、銀（Ａｇ）の仕事関数（work function）に起因したショットキー障壁（schottky barrier）が高く、接触抵抗が増加し、それに応じてフィルファクター（fill factor）が増加する問題がある。
【００１９】
しかし、本発明の特徴によれば、電極部が第１導電性粒子（銀、Ａｇ）及び第１導電性粒子に比べて高い仕事関数を有する第２導電性粒子（ニッケル、Ｎｉ）の全てを含有するので、電極部のショットキー障壁が低くなるようにして接触抵抗が減少する。
【００２０】
また、第２導電性粒子とドーピング部が接触する界面にシリサイドが形成されるので、電極部の接触抵抗がさらに減少する。
【図面の簡単な説明】
【００２１】
【図１】本発明の実施形態に係る太陽電池の要部斜視図である。
【図２】図１に示した太陽電池の要部断面図である。
【図３】さまざまな種類の金属の仕事関数とショットキー障壁を示す表である。
【図４】従来の太陽電池と、本発明の太陽電池のショットキー障壁の違いを示す図である。
【図５】図１に示した太陽電池の製造方法を示す工程ブロック図である。
【発明を実施するための形態】
【００２２】
本発明は、様々な変更を加えることができ、いくつかの実施形態を有り得るところ、特定の実施形態を図面に例示し、詳細な説明に詳細に説明する。これは本発明を特定の実施形態に限定するものではなく、本発明の思想及び技術範囲に含まれるすべての変更、均等物乃至代替物を含むものと理解することができる。
【００２３】
本発明を説明するに当たり、第１、第２などの用語は、様々な構成要素を説明するために使用することができるが、前記の構成要素は、前記の用語によって限定されないことがある。前記用語は一つの構成要素を他の構成要素から区別する目的にのみ使用することができる。
【００２４】
例えば、本発明の権利範囲を逸脱することなくて、第１構成要素は、第２構成要素と命名されることができ、類似に第２構成要素も第１構成要素として命名することができる。
【００２５】
「及び/または」という用語は、複数の関連する記載項目の組み合わせまたは複数の関連する記載項目のうちのいずれかの項目を含むことができる。
【００２６】
いずれの構成要素が他の構成要素に「接続され」ているか、または「結合され」ていると言及している場合は、その他の構成要素に直接接続されているか、または結合されている場合もあるが、中間に他の構成要素が存在することもあると理解することができる。
【００２７】
反面、どの構成要素が他の構成要素に「直接接続され」であるとか、または「直接結合され」であると言及されたときには、中間に他の構成要素が存在しないことと理解することができる。
【００２８】
本出願において使用した用語は、単に特定の実施形態を説明するために使用されたものであり、本発明を限定するものではない。単数形の表現は、文脈上明らかに別に意味しない限り、複数の表現を含むことができる。
【００２９】
本出願において、「含む」または「有する」などの用語は明細書上に記載された特徴、数字、段階、動作、構成要素、部品、またはこれらを組み合わせたものが存在することを指定しようとするものであり、一つまたはそれ以上の他の特徴々や数字、段階、動作、構成要素、部品、またはこれらを組み合わせたものの存在または付加可能性をあらかじめ排除しないことと理解することができる。
【００３０】
図で多くの層及び領域を明確に表現するために厚さを拡大して示した。層、膜、領域、基板などの部分が他の部分「上に」あると言う時、これは他の部分「真上に」ある場合だけではなくその中間に他の部分がある場合も含む。反対に何れの部分が他の部分「真上に」あると言う時には中間に他の部分がないことを意味する。
【００３１】
別に定義されない限り、技術的または科学的な用語を含めてここで使用されるすべての用語は、本発明が属する技術分野における通常の知識を有する者によって一般的に理解されるものと同じ意味を持つことができる。
【００３２】
一般的に使用される辞典に定義されているもののような用語は、関連技術の文脈上持つ意味と一致する意味を持つものと解釈されることができ、本出願において明白に定義しない限り、理想的または過度に形式的な意味として解釈されないことがある。
【００３３】
さらに、以下の実施形態は、当業界で平均的な知識を有する者に、より完全に説明するために提供されるものであり、図面での要素の形状及び大きさなどはより明確な説明のために誇張されることがある。
【００３４】
それでは、添付した図面を参考にして本発明の実施形態を説明する。
【００３５】
図１は、本発明の実施形態に係る太陽電池の要部斜視図を示したものであり、両面受光型太陽電池の要部斜視図を示したものである。しかし、本発明は前記実施の形態に限定されず、様々な構造の太陽電池に適用が可能である。
【００３６】
両面受光型太陽電池１００を有する両面受光型太陽電池モジュールは、隣接する両面受光型太陽電池１００を電気的に接続するインターコネクタ、両面受光型太陽電池１００を保護する保護膜（ＥＶＡ：Ethylene Vinyl Acetate）、両面受光型太陽電池１００の前面（front surface）の方向に保護膜の上に配置される光透過性の前面基板、及び両面受光型太陽電池１００の後面（back surface）の方向に保護膜の後面に配置される光透過性の後面基板を含む。
【００３７】
光透過性の前面基板と光透過性の後面基板は、両面受光型太陽電池モジュールの外部からの湿気が浸透することを防止して、両面受光型太陽電池１００を外部環境から保護する。
【００３８】
このような光透過性の前面基板と光透過性の後面基板は透過率が高く、破損防止機能に優れた強化ガラスなどから構成されている。この際、強化ガラスは、鉄成分の含有量が低い低鉄分強化ガラス（low iron tempered glass）で有り得る。
【００３９】
このような光透過性の前面基板と光透過性の後面基板は、光の散乱効果を高めるために内側面がエンボス加工（embossing）処理することができる。
【００４０】
光透過性の前面基板と光透過性の後面基板は、低鉄分強化ガラス（low iron tempered glass）または高分子樹脂から構成することができる。ここで、高分子樹脂としては、ポリエチレンテレフタレート（Poly Ethylene Terephthlate、ＰＥＴ）を使用することができる。
【００４１】
保護膜は、両面受光型太陽電池１００の前面と後面にそれぞれ配置された状態でラミネート工程により、両面受光型太陽電池１００と一体化されたもので、水分の浸透による腐食を防止し、両面受光型太陽電池１００を衝撃から保護する。
【００４２】
このような保護膜は、エチレン酢酸ビニル（ＥＶＡ、ethylene vinyl acetate）またはシリコン樹脂（silicone resin）からなることができる。しかし、他の物質も使用可能である。
【００４３】
本実施の形態の両面受光型太陽電池１００は、図１に示すように、第１導電型を有する基板１１０と、基板１１０の第１面、例えば前面（front surface）に位置し、第１導電型の反対である第２導電型の不純物を含有する第１ドーピング部１２０、第１ドーピング部１２０の上に位置し、第１ドーピング部１２０と電気的及び／または物理的に接続された第１電極部１４０と、基板１１０の第２面、例えば後面（back surface）に位置し、第１導電型の不純物を基板１１０に比べて高濃度で含有する第２ドーピング部１５０、第２ドーピング部１５０の後面に位置し、第２ドーピング部１５０と電気的及び/または物理的に接続された第２電極部１７０を含む。
【００４４】
基板１１０は、ｎ型導電型のシリコンウエハからなることができる。この時、シリコンは、単結晶シリコン、多結晶シリコン基板または非晶質シリコンで有り得る。
【００４５】
基板１１０がｎ型の導電型を有する場合、基板１１０は、リン（Ｐ ）、ヒ素（Ａｓ）、アンチモン（Ｓｂ）などのように５が元素の不純物を含有する。
【００４６】
これとは別に、基板１１０は、ｐ型導電型のシリコンウエハからなることができ、この場合、基板１１０は、ホウ素（Ｂ）、ガリウム（Ｇａ）、インジウム（Ｉｎ）などのような３が元素の不純物を含む。
【００４７】
このように、基板１１０は、ｎ型またはｐ型の導電型であることがあるが、以下では、基板１１０がｎ型の導電型を有するＮ型基板である場合について説明する。
【００４８】
基板１１０の前面（front surface）に位置する第１ドーピング部１２０は基板１１０の導電型と反対であるｐ型の導電型を有する不純物部として、基板１１０とｐ−ｎ接合を形成する。したがって、本実施の形態では、第１ドーピング部１２０は、エミッタ部を形成する。
【００４９】
基板１１０が、Ｎ型基板である場合、第１ドーピング部１２０は、ｐ型導電型を有する不純物、例えば、ホウ素（Ｂ）、ガリウム（Ｇａ）、インジウム（Ｉｎ）などのような３が元素の不純物を基板１１０の第１面に均一なドーピング濃度にドーピングすることによって形成することができる。したがって、本実施の形態で、第１ドーピング部１２０の不純物ドーピング濃度は均一に形成される。
【００５０】
これとは別に、基板１１０がＰ型基板である場合、第１ドーピング部１２０は、ｎ型導電型を有する不純物を基板１１０の第１面に均一なドーピング濃度でドーピングすることに沿って形成することができる。
【００５１】
しかし、第１ドーピング部１２０は、位置に応じて、不純物ドーピング濃度が異なる選択的エミッタ部で構成することができる。
【００５２】
この場合、第１ドーピング部１２０は、第１面に位置する第１電極部が形成される位置の不純物ドーピング濃度が第１電極部が形成されない位置の不純物ドーピング濃度が互いに別に形成されることできる。一例として、第１ドーピング部１２０において、第１電極部が形成される位置の不純物ドーピング濃度は、第１電極部が形成されない位置の不純物ドーピング濃度より高くかまたは低く形成することができる。
【００５３】
ｐ−ｎ接合に起因する内部の電位差（built-in potential difference）により、基板１１０に入射された光によって生成された電荷である電子−正孔対は、電子と正孔に分離され、電子はｎ型の方向に移動し、正孔はｐ型方向に移動する。
【００５４】
したがって、分離された電子は、Ｎ型基板１１０の方向に移動し、分離された正孔は、第１ドーピング部１２０の方向にに移動する。したがって、Ｎ型基板１１０では、電子が複数キャリアとなり、第１ドーピング部１２０では正孔が複数キャリアになる。
【００５５】
第１ドーピング部１２０の上に前面誘電層１３０が形成されることができる。前面誘電層１３０は、金属酸化物（metal oxide）系列の物質、例えばシリコン窒化膜（ＳｉＮｘ）、シリコン酸化膜（ＳｉＯｘ）、酸化アルミニウム膜（ＡｌＯｘ）及び二酸化チタン膜（ＴｉＯ2）の中から選ばれた少なくとも一つの膜に形成されることができ、基板１１０の前面（front surface）を介して入射される光の反射率を減らし、特定の波長領域の選択性を増加させる反射防止膜として機能することができる。また、前面誘電層１３０は、パッシベーション膜としても機能することもできる。しかし、前面誘電層１３０は、基板１１０の第１面に形成されないこともある。
【００５６】
基板１１０の前面（front surface）に位置する場合、前面誘電層１３０は、第１ドーピング部１２０の一部を露出する開口部を含むことができ、開口部によって露出された第１ドーピング部１２０上には第１電極部１４０が形成される。
【００５７】
第１電極部１４０は、第１方向（Ｘ−Ｘ’）に延長された複数のフィンガー電極１４０ａと、第１方向と直交する第２方向（Ｙ−Ｙ’）に延長された複数のバスバー電極１４０ｂを含むことができる。
【００５８】
このような構成の第１電極部１４０は、電気伝導度を確保するための第１導電性粒子（Ｐ１）、及び第１導電性粒子（Ｐ１）に比べて高い仕事関数を有する第２導電性粒子（Ｐ２）を含む。
【００５９】
第１導電性粒子（Ｐ１）は、電気伝導度が優れた金属、例えば、銀（Ａｇ）からなり得、第２導電性粒子（Ｐ２）は、第１ドーピング部１２０と接触する界面にシリサイド（ＮＳ）を形成することができる金属、例えば、ニッケル（Ｎｉ）から成り得る。
【００６０】
第２導電性粒子（Ｐ２）がニッケルからなる場合、第２導電性粒子（Ｐ２）と第１ドーピング部１２０の界面には、ニッケルシリサイド（Ｎｉ silicide）（ＮＳ）が形成される。第１電極部１４０は基板１１０の第１導電性粒子（Ｐ１）と第２導電性粒子（Ｐ２）の接着性を確保するための樹脂（resin）（Ｒ）をさらに含む。
【００６１】
第１電極部１４０の樹脂（Ｒ）は、モノマー（monomer）系のエポキシ（epoxy）樹脂またはアクリル（acrylic）樹脂を含む熱硬化性樹脂から形成することができる。
【００６２】
このような構成の第１電極部１４０は、樹脂（Ｒ）、樹脂（Ｒ）内に分散された第１導電性粒子（Ｐ１）及び第２導電性粒子（Ｐ２）を含む電極ペーストを印刷、乾燥、硬化及びシリサイド化（silicidation）することによって形成される。
【００６３】
前述のように、第１電極部１４０は、銀（Ａｇ）から形成された第１導電性粒子（Ｐ１）とニッケル（Ｎｉ）から形成された第２導電性粒子（Ｐ２）を含み、第２導電性粒子（Ｐ２）と第１ドーピング部１２０の界面には、ニッケルシリサイド（ＮＳ）が位置する。
【００６４】
ところで、図３に示すように、第２導電性粒子（Ｐ２）を構成するニッケル（Ｎｉ）は、第１導電性粒子（Ｐ１）を構成する銀（Ａｇ）に比べて高い仕事関数を有する。
【００６５】
図３を参照すると、銀（Ａｇ）は、約４．２６ｅＶの仕事関数を有するが、ニッケル（Ｎｉ）は、銀（Ａｇ）に比べて高い約５．１０ｅＶの仕事関数を有することがわかる。また、図３を参照すると、Ｎ型基板１１０が多結晶シリコンから形成された場合には、銀（Ａｇ）のショットキー障壁は約０．８９であるが、ニッケル（Ｎｉ）のショットキー障壁は、銀（Ａｇ）に比べて非常に低い約０．０５であることがわかる。
【００６６】
したがって、第１導電性粒子（Ｐ１）に比べて高い仕事関数を有する第２導電性粒子（Ｐ２）を含む第１電極部１４０は、第１導電性粒子（Ｐ１）と第２導電性粒子（Ｐ２）の内、第１導電性粒子（Ｐ１）のみ含む場合に比べて、第１電極部１４０と第１ドーピング部１２０の接触抵抗が減少する。
【００６７】
また、第２導電性粒子（Ｐ２）と第１ドーピング部１２０の界面に位置するニッケルシリサイド（ＮＳ）は、約４．８２ｅＶの仕事関数を有し、約０．３３のショットキー障壁を有するので、ニッケルシリサイド（ＮＳ）は、ニッケル（Ｎｉ）に比べては仕事関数が低く、ショットキー障壁が高いが、ニッケル（Ｎｉ）に比べて低い比抵抗（specific resistance）を有する。
【００６８】
したがって、第２導電性粒子（Ｐ２）と第１ドーピング部１２０の界面に位置するニッケルシリサイド（ＮＳ）により、第１電極部１４０と第１ドーピング部１２０の接触抵抗がさらに減少する。
【００６９】
図４を参照すると、第１導電性粒子と、第２導電性粒子の内、第１導電性粒子のみ含む従来の場合、ショットキー障壁は、第１高さ（Φｂ１）を有するが、第１導電性粒子と、第２導電性粒子とニッケルシリサイドを有する本発明の場合、ショットキー障壁は、第１高さ（Φｂ１）に比べて一定の高さ（ΔΦｂ）ほど減少する、第２高さ（Φｂ２）を有することがわかる。
【００７０】
本発明の実施の形態において、第１導電性粒子（Ｐ１）が、銀（Ａｇ）から構成され、第２導電性粒子（Ｐ２）がニッケルから構成された場合、ニッケル（Ｐ２）は、銀（Ｐ１）とニッケル（Ｐ２）を合わせた全重量に対して１５重量％〜２５重量％程度含有されることが望ましい。
【００７１】
ニッケル（Ｐ２）は、銀（Ｐ１）に比べて約５倍程度の高い比抵抗を有するので。熱硬化性樹脂内に分散される導電性粒子として、銀（Ｐ１）及びニッケル（Ｐ２）を一緒に使用しないでニッケル（Ｐ２）のみを使用する場合には、第１電極部１４０のライン（line）抵抗が非常に大きくて太陽電池の電気的特性が低いという問題点がある。
【００７２】
また、銀（Ｐ１）とニッケル（Ｐ２）を一緒に使用してもニッケル（Ｐ２）の含有量が増加するほど、第１電極部１４０のライン抵抗が増加する。
【００７３】
したがって、銀（Ｐ１）とニッケル（Ｐ２）を合わせた全重量のニッケル（Ｐ２）の含有量は、第１電極部１４０のライン抵抗と、第１電極部１４０と第１ドーピング部１２０の接触抵抗を一緒に考慮して設定することが望ましい。
【００７４】
本発明の実験によると、銀（Ｐ１）とニッケル（Ｐ２）を合わせた全重量に対してニッケル（Ｐ２）の含有量が２５重量％以上である場合には、ニッケル含有量がさらに増加しても、太陽電池の電気的特性がこれ以上は改善されないことがわかった。
【００７５】
また、ニッケルの含有量が１５重量％未満の場合には、ショットキー障壁の高さを効果的に下げることができず、ニッケルシリサイド（ＮＳ）の生成量がわずかであるので、第１ドーピング部と、第１電極部との間の接触抵抗の改善効果も微々たるものことがわかった。
【００７６】
したがって、銀（Ｐ１）とニッケル（Ｐ２）を合わせた全重量に対してニッケル（Ｐ２）の含有量は１５重量％〜２５重量％であることが望ましい。
【００７７】
一方、ニッケル（Ｐ２）の大きさ（size）が小さすぎる場合、例えば、ニッケル（Ｐ２）が、ナノ（nano）単位の大きさを有する場合には、ニッケル（Ｐ２）を樹脂（Ｒ）内に効果的に分散させることが難しく、分散安定剤のような添加物を使用するが、前記添加物は、ライン抵抗を増加させる。
【００７８】
ここで、ニッケル（Ｐ２）の大きさは、粒径（diameter）で有り得る。
【００７９】
したがって、本発明の実施の形態では、分散安定剤のような添加物を使用しなくてもニッケル（Ｐ２）を樹脂（Ｒ）内に効果的に分散させるために、マイクロ（micro）単位の大きさを有するニッケル（Ｐ２）を使用する。
【００８０】
一例として、ニッケル（Ｐ２）は、２μｍ〜１０μｍの大きさを有することが望ましい。
【００８１】
このような構成の第１電極部１４０は、第１ドーピング部１２０の方向に移動した電荷、例えば正孔を収集する。
【００８２】
基板１１０の後面に位置する第２電極部１７０は基板１１０の方向に移動する電荷、例えば、電子を収集して外部装置に出力する。
【００８３】
本実施の形態で、第２電極部１７０は、第１電極部１４０のバスバー電極１４０ｂに対  応する位置に形成されるバスバー電極１７０ｂと、第１電極部１４０のフィンガー電極１４０ａに対応する位置に形成されるフィンガー電極１７０ａを含む。
【００８４】
このとき、第２電極部１７０のフィンガー電極１７０ａは、第１電極部１４０のフィンガー電極１４０ａに比べて多い個数で形成されることが望ましい。
【００８５】
第２電極部１７０は、第１電極部１４０を形成する電極ペーストにより構成することができる。この場合、第２電極部は、第１導電性粒子（Ｐ１）と第２導電性粒子（Ｐ２）が樹脂（Ｒ）内に分散された電極ペーストを印刷、乾燥及び硬化することにより形成することができる。
【００８６】
第２電極部１７０が電気的及び/または物理的に接続される第２ドーピング部１５０は基板１１０の後面全体に位置し、基板１１０との不純物濃度差によって電位障壁を形成することにより、基板１１０の後面方向への正孔の移動を妨害する後面電界部で作用する。したがって、基板１１０の表面近辺で電子と正孔が再結合して消滅することが減少される。
【００８７】
これとは異なり、第２ドーピング部１５０は、第２電極部１７０が位置する領域の基板の後面に局部的に（locally）位置することができ、選択的エミッタ部と同様に、不純物ドーピング濃度が互いに異なる選択的構造で形成することができる。
【００８８】
選択的構造を有する後面電界部の場合、第２電極部１７０が位置する領域の不純物ドーピング濃度は、第２電極部１７０が位置しない領域の不純物ドーピング濃度より高いか低いことがある。
【００８９】
第２電極部１７０が第１電極部１４０を形成する電極ペーストと同じ構成の電極ペーストにより形成される場合には、第１電極部１４０と同一または類似の方法で、第２ドーピング部１５０と第２導電性粒子（Ｐ２）の界面にシリサイドが形成される。
【００９０】
この場合、図２に示した第１ドーピング部１２０は、第２ドーピング部１５０であり得、前面誘電層１３０は、第２電極部１７０が位置しない第２ドーピング部１５０の後面に位置する後面誘電層１６０で有り得る。
【００９１】
後面誘電層１６０は、前面誘電層１３０のように、シリコン窒化膜（ＳｉＮｘ）、シリコン酸化膜（ＳｉＯｘ）、酸化アルミニウム膜（ＡｌＯｘ）及び二酸化チタン膜（ＴｉＯ2 ）の中から選ばれた少なくとも一つの膜から形成されることができ、前面誘電層１３０と同様に、必要に応じて序魚除去されることができる。
【００９２】
このような構成の両面受光型太陽電池において、太陽電池に照射された光が第１ドーピング部１２０及び第２ドーピング部１５０を介して基板１１０に入射されると、基板１１０に入射された光のエネルギーによって電子‐正孔対が発生する。
【００９３】
基板の前面（front surface）に前面誘電そう１３０が位置し、基板の後面（ｂack surface）に後面誘電層１６０が位置する場合、前面誘電層１３０と後面誘電層１６０によって基板１１０に入射される光の反射損失が減少して基板１１０に入射される光の量はさらに増加する。
【００９４】
これらの電子−正孔対は、基板１１０と第１ドーピング部１２０のｐ−ｎ接合によって互いに分離され、前者はｎ型の導電型を有する基板１１０方向に移動し、正孔はｐ型の導電型を有する第１ドーピング部１２０方向に移動する。
【００９５】
このように、基板１１０方向に移動した電子は、第２ドーピング部１５０を介して第２電極部１７０に移動し、第１ドーピング部１２０方向にに移動した正孔は、第１電極部１４０に移動する。
【００９６】
したがって、いずれかの１つ太陽電池の第１電極部１４０と、隣接する太陽電池の第２電極部１７０をインターコネクタなどの導体に接続すると、電流が流れるようになり、これを外部で電力として利用することになる。
【００９７】
以下、太陽電池の製造方法について説明する。図５は図１に示した太陽電池の製造方法を示す工程ブロック図である。
【００９８】
本発明の実施形態に係る太陽電池を製造するために、まず、第１導電型の基板、例えば、Ｎ型基板１１０の第１面に第１導電型と反対の第２導電型の不純物を含有する第１ドーピング部１２０を形成する。
【００９９】
第１ドーピング部１２０を形成する前に、基板１１０の第１面は、テクスチャリング処理されることができ、テクスチャリング処理された基板１１０の第１面には複数の凹凸が形成されることができる。
【０１００】
続いて、第１ドーピング部１２０の上に前面誘電層１３０を形成する。前面誘電層１３０は、ＣＶＤ（chemical vapor deposition）またはＰＥＣＶＤ（plasma enhanced chemical vapor deposition）工程から形成することができ、単層または複数の層から形成することができる。
【０１０１】
前面誘電層１３０を形成した後、前面誘電層１３０を部分的にエッチングして第１電極部１４０が形成される領域の第１ドーピング部１２０を露出させる。前面誘電層１３０を部分的にエッチングすると、前面誘電層１３０は、第１ドーピング部１２０の一部を露出する開口部を含み、開口部は、第１電極部１４０と同じパターン、例えば、グリッド（grid）のパターンに形成することができる。
【０１０２】
前面誘電層１３０に開口部を形成する際にレーザーを使用することができるが、これに限定するものではなく、通常の写真工程（photolithography）を使用することもできる。
【０１０３】
次に、開口部を介して露出された第１ドーピング部１２０の上に低温硬化型電極ペーストを印刷及び乾燥する。
【０１０４】
以上では、前面誘電層１３０を形成した後、電極ペーストを印刷及び乾燥する場合について説明したが、第１ドーピング部１２０の上に前面誘電層１３０を形成せずに電極ペーストを印刷、乾燥することも可能である。
【０１０５】
低温硬化型電極ペーストは、熱硬化性樹脂（Ｒ）、熱硬化性樹脂内に分散された第１導電性粒子（Ｐ１）と、熱硬化性樹脂（Ｒ）内に分散され、第１導電性粒子（Ｐ１）に比べて高い仕事関数を有し、第１ドーピング部１２０と接触する界面にシリサイド（ＮＳ）を形成する第２導電性粒子（Ｐ２）を含む。
【０１０６】
ここで、熱硬化性樹脂（Ｒ）は、低温（例えば、２３０℃〜２６０℃）で熱処理され硬化する特性を有するモノマー系のエポキシ（epoxy）樹脂またはアクリル（acrylic）樹脂を含むことことができる。そして、第１導電性粒子（Ｐ１）は、銀（Ａｇ）であり得、第２導電性粒子（Ｐ２）は、ニッケル（Ｎｉ）で有り得る。
【０１０７】
低温硬化型電極ペーストを乾燥した後、約２４０℃の低温で熱処理を行い、電極ペーストを硬化させる。
【０１０８】
グラスフリットとグラスフリット内に分散された第１導電性粒子（Ａｇ）を含む従来の電極ペーストを硬化させるためには、本発明の実施の形態に係る低温硬化型電極ペーストに比べて高い温度（例えば、８００℃〜９００℃）で熱処理を実施しなければならない。
【０１０９】
しかし、本発明の電極ペーストは、エッチング成分を含むガラスフリットを備えておらず、グラスフリットの代わりに低温（例えば、２３０℃〜２６０℃）で硬化する熱硬化性樹脂（Ｒ）を含むため、第１ドーピング部１２０と基板１１０に加わる熱損傷を最小限に抑えることができ、基板１１０を構成するシリコンバルクの寿命が増加し、開放電圧と短絡電流密度が向上するため、太陽電池の効率を向上させることができる。
【０１１０】
２３０℃〜２６０℃の低温工程で低温硬化型電極ペーストを硬化した後、不活性ガス雰囲気中で約３５０℃〜４００℃の温度で基板１１０を加熱して、第２導電性粒子と、第１ドーピング部１２０が接する界面にシリサイド（ＮＳ）を形成する。
【０１１１】
本発明の実施の形態では、第２導電性粒子（Ｐ２）がニッケルである場合を例に挙げて説明したので、第１ドーピング部１２０と接する界面には、ニッケルシリサイド（ＮＳ）が形成される。
【０１１２】
一方、両面受光型太陽電池の場合、基板の第１面には、第１ドーピング部を形成する基板の第２面には、第２ドーピング部を形成する段階と、基板の第１面には、前面誘電層を形成し、基板の第２面には、後面誘電層を形成する段階と、前面誘電層と後面誘電層にそれぞれ開口部を形成する段階と、前面誘電層に形成された開口部を介して露出された第１ドーピング部には、前面電極部を形成するための電極ペーストを塗布し、後面誘電層に形成された開口部を介して露出された第２ドーピング部には、後面電極部を形成するための電極ペーストを塗布する段階と、それぞれの電極ペーストを低温工程で熱処理して硬化する段階と、シリサイドを形成する段階に応じて、太陽電池を製造することができる。
【図１】
2014229904.tif 000003
【図２】
2014229904.tif 000004
【図３】
2014229904.tif 000005
【図４】
2014229904.tif 000006
【図５】
2014229904.tif 000007